(57)【要約】【課題】マスターバッチ加工性が改善され、マスターバッチを成形する際の目ヤニの発生や発泡が有効に抑制され、且つ、押出スクリューへの付着や押出機投入口での粉立ちなどが有効に解決されており、更には、延伸フィルムとしたときの製造コストが抑えられたポリオレフィン及びポリエステル用アンチブロッキング剤を提供する。【解決手段】アミノアルキルアルコキシシランで表面処理されたシリカ粒子からなり、未反応シランの含有量が３ｍｇ／ｋｇ以下に抑制されていることを特徴とする。【選択図】  なし【特許請求の範囲】
【請求項１】
アミノアルキルアルコキシシランで表面処理されたシリカ粒子からなり、未反応シランの含有量が３ｍｇ／ｋｇ以下に抑制されているポリオレフィン及びポリエステル用アンチブロッキング剤。
【請求項２】
シリカ粒子１００質量部当たり６〜１４質量部の量でアミノアルキルアルコキシシランによる表面処理が行われている請求項１に記載のアンチブロッキング剤。
【請求項３】
請求項１または２に記載のアンチブロッキング剤が基材樹脂に配合されているマスターバッチであって、該基材樹脂がポリオレフィンまたはポリエステルであるマスターバッチ。
【請求項４】
前記基材樹脂１００質量部当たり１〜３０質量部の量で前記アンチブロッキング剤が配合されている請求項３に記載のマスターバッチ。
【請求項５】
前記基材樹脂がポリオレフィンである請求項４に記載のマスターバッチ。
【請求項６】
前記基材樹脂がポリプロピレンである請求項５に記載のマスターバッチ。
【請求項７】
請求項１または２に記載のアンチブロッキング剤が配合されているポリオレフィン樹脂組成物であって、該ポリオレフィン樹脂組成物１００質量部あたり前記アンチブロッキング剤が０．００１〜１．０質量部配合されていることを特徴とするポリオレフィン樹脂組成物。
【請求項８】
少なくとも表面が請求項７に記載のポリオレフィン樹脂組成物から形成されているフィルム。
【請求項９】
少なくとも表面が、請求項７に記載のポリオレフィン樹脂組成物から形成されており、且つ、一軸方向または二軸方向に延伸されているフィルム。
【発明の詳細な説明】
【技術分野】
【０００１】
本発明は、ポリオレフィンフィルムやポリエステルフィルムに使用されるポリオレフィン及びポリエステル用アンチブロッキング剤、並びに、該アンチブロッキング剤が配合されたマスターバッチ、樹脂組成物およびフィルムに関する。
【背景技術】
【０００２】
一般に、プラスチックフィルムは、重ね合わせるとフィルム同士が密着して剥がれ難くなる（ブロッキングし易い）という性質を有しているため、アンチブロッキング剤が配合されている。即ち、アンチブロッキング剤の配合により、密着したフィルム同士が剥がれ易くなるというものであるが、このようなアンチブロッキング剤には、透明性（Ｈａｚｅ）、滑り性、耐傷付き性などの特性も要求される。このようなアンチブロッキング剤としては、非晶質シリカの粉末が代表的である。
【０００３】
一方、近年では、アンチブロッキング剤として、シランカップリング剤により表面処理されたシリカを使用することも行われており、このような表面処理シリカの使用により、樹脂に対する分散性を向上させ、アンチブロッキング性やその他の特性向上を図っている（例えば、特許文献１〜３参照）。
【０００４】
アンチブロッキング剤を含む樹脂フィルムは、一般に、基材樹脂（フィルム成形用樹脂）のペレットとアンチブロッキング剤との混合物を押出機中で溶融混練し、押し出された溶融物（ストランド）を冷却したのち、ペレタイズすることによりマスターバッチを得、このマスターバッチを基材樹脂で希釈して成形用樹脂組成物を調製し、該組成物をフィルム成形に供することにより成形される。
【０００５】
ところで、本発明者等の研究によると、従来公知の非晶質シリカ（表面処理されていない非晶質シリカ）は、包装材等の用途に広く使用されているポリオレフィンやポリエステルのフィルムを製造するにあたってマスターバッチを成形する際、押出機からストランドが押し出されるダイリップに目ヤニが生成したり或いはストランドに発泡が生じるという問題があり、操作性の低下をもたらしていた。このような問題は、ポリオレフィン、中でもポリプロピレンフィルムを製造する際に特に顕著である。
【０００６】
加えて、従来公知の非晶質シリカを延伸フィルムの製造に供する場合には、樹脂と非晶質シリカ粒子との間にボイドが発生するという問題もあった。ボイドの発生は、フィルムから非晶質シリカを落下させ、また、フィルムのガスバリア性や透明度を低下させる。
【０００７】
上記のような目ヤニの発生や発泡の問題および延伸フィルムにおけるボイド発生の問題を改善するために、表面処理シリカをアンチブロッキング剤として使用すると、表面処理剤の種類によっては、このような不都合を改善できるものの、そうすると、押出スクリューへのアンチブロッキング剤による粉付着あるいは押出機投入口での粉立ちなどを生じ、マスターバッチの組成にバラつきを生じるなどの新たな問題が生じることが判った。このような粉付着や粉立ちは、マスターバッチ中のアンチブロッキング剤の配合量の変動をもたらし、目的とするフィルムのアンチブロッキング性にバラつきを生じさせることとなる。更に、従来の表面処理シリカには、製造コストが高いという問題もあった。
【先行技術文献】
【特許文献】
【０００８】
【特許文献１】特開昭６３−２５１４６０号
【特許文献２】特開２０００−３０９７０２号
【特許文献３】特開２００８−１３７８５４号
【発明の概要】
【発明が解決しようとする課題】
【０００９】
従って、本発明の目的は、マスターバッチ加工性が改善され、即ち、マスターバッチを成形する際の目ヤニの発生や発泡が有効に抑制され、且つ、押出スクリューへの粉付着や押出機投入口での粉立ちなどが有効に解決されており、更には、製造コストが抑えられたポリオレフィン及びポリエステル用アンチブロッキング剤を提供することにある。
本発明の他の目的は、上記のアンチブロッキング剤が基材樹脂であるポリオレフィンまたはポリエステルに配合されたマスターバッチを提供することにある。
本発明の更に他の目的は、上記アンチブロッキング剤が配合されたポリオレフィン樹脂組成物や、該組成物から形成されたフィルムを提供することにある。
【課題を解決するための手段】
【００１０】
本発明者等は、シリカ粒子のアンチブロッキング性と共に、ポリオレフィンやポリエステルを基材樹脂とするマスターバッチを調製する際のマスターバッチ加工性について検討した。その結果、極めて意外なことに、種々のシランカップリング剤の中でも特に、ポリオレフィンやポリエステルに対する反応性の官能基を有していないアミノアルキルアルコキシシランを選択し、このシランカップリング剤を用いて表面処理されたシリカ粒子は、マスターバッチ加工性が大幅に改善されるという極めて意外な事実を見出し、本発明を完成させるに至った。
【００１１】
本発明によれば、アミノアルキルアルコキシシランで表面処理されたシリカ粒子からなり、未反応シランの含有量が３ｍｇ／ｋｇ以下に抑制されているポリオレフィン及びポリエステル用アンチブロッキング剤が提供される。
【００１２】
本発明のアンチブロッキング剤においては、シリカ粒子１００質量部当たり６〜１４質量部の量でアミノアルキルアルコキシシランによる表面処理が行われていることが望ましい。
【００１３】
本発明によれば、また、上記のアンチブロッキング剤が基材樹脂に配合されているマスターバッチであって、該基材樹脂がポリオレフィンまたはポリエステルであるマスターバッチが提供される。
【００１４】
かかるマスターバッチにおいては、
（１）前記基材樹脂１００質量部当たり１〜３０質量部の量で前記アンチブロッキング剤が配合されていること、
（２）前記基材樹脂がポリオレフィンであること、
（３）前記基材樹脂がポリプロピレンであること、
が好ましい。
【００１５】
更に、本発明によれば、前記アンチブロッキング剤が配合されているポリオレフィン樹脂組成物であって、該ポリオレフィン樹脂組成物１００質量部あたり前記アンチブロッキング剤が０．００１〜１．０質量部配合されていることを特徴とするポリオレフィン樹脂組成物が提供される。
【００１６】
更にまた、本発明によれば、少なくとも表面が前記ポリオレフィン樹脂組成物から形成されているフィルムが提供される。本発明のフィルムは、一軸方向または二軸方向に延伸されていることが好ましい。
【発明の効果】
【００１７】
本発明のアンチブロッキング剤は、シリカ粒子がアミノアルキルアルコキシシランにより表面処理されたものであるが、かかるアンチブロッキング剤（表面処理シリカ）は、未処理のシリカ粒子や従来の表面処理シリカ粒子と同等のアンチブロッキング性を示すばかりか、ポリオレフィンやポリエステルでのマスターバッチ加工性が大幅に改善されている。例えば、後述する実験例に示されているように、本発明のアンチブロッキング剤は、マスターバッチ成形時におけるダイリップでの目ヤニの発生や発泡を有効に抑制できるばかりか、押出スクリューへの粉付着や押出機投入口での粉立ちまでもが有効に防止される。即ち、マスターバッチ加工性の全般にわたって優れた特性を示す。
例えば、表面処理されていないシリカ粒子では、押出スクリューへの粉付着や押出機投入口での粉立ちは抑制されているが、目ヤニや発泡を生じている。また、メタクリルシランやシリコーンオイルで表面処理されているシリカ粒子では、目ヤニや発泡は抑制されているものの、押出スクリューへの粉付着や押出機投入口での粉立ちを生じてしまう。
【００１８】
ところで、シリカ等の粒子の表面処理剤としてアルコキシシランなどのシランカップリング剤は周知であるが、アミノアルキルアルコキシシランは、シランカップリング剤としては極めて特殊な化合物である。即ち、樹脂に配合される無機粒子などへの表面処理は、樹脂に対する分散性を向上させることを目的としているため、ポリオレフィンやポリエステルに配合する粒子の表面処理剤として使用された例はなく、例えば、前述した特許文献２に記載されているように、ポリアミドなどに配合されるシリカ粒子についての表面処理剤として提案されている例が散見される程度である。何故ならば、アミノアルキルアルコキシシランが有しているアミノ基は、ポリオレフィンやポリエステルに対する親和性を高めるような官能基として機能するものではないからである。
このように、本発明によれば、アミノアルキルアルコキシシランによって表面処理されたシリカ微粒子をアンチブロッキング剤として使用することにより、マスターバッチ加工性の全般にわたって顕著な改善が認められるということは、極めて予想外であるということができる。このような予想外の事実が発現する理由については、明確に解明されていない。
しかしながら、目ヤニや発泡は粒子の樹脂に対する分散性に起因するものと考えられるが、押出スクリューへの粉付着や押出機投入口での粉立ちなどは樹脂に対する分散状態以外の要因も影響していると考えられ、且つアミノアルキルアルコキシシラン中のアミノ基は、ポリオレフィンやポリエステルの分散性向上には寄与するものではないことから、おそらく、アミノアルキルアルコキシシランを用いての表面処理により、シリカ粒子の樹脂に対する分散性に加えて、他の性質、例えば荷電特性などが変化しているために、上記のようなポリオレフィンやポリエステルのマスターバッチ加工性が全般にわたって改善されるのではないかと、本発明者等は推定している。
【００１９】
また、本発明のポリオレフィン及びポリエステル用アンチブロッキング剤（表面処理シリカ）は、未反応シランの含有量が３ｍｇ／ｋｇ以下に抑制されている。このため、表面処理剤（アミノアルキルアルコキシシラン）が環境に与える影響も無視することができ、従って、このアンチブロッキング剤が配合されたポリオレフィンフィルム或いはポリエステルフィルムは、用途に制限を受けず、例えばパウチ等の食品用包装材としての用途にも何ら制限なく使用することができるという利点がある。
【００２０】
更に、本発明のアンチブロッキング剤をポリオレフィンやポリエステル樹脂中に分散してフィルムを成形し、かかるフィルムを延伸工程に供したとき、粒子と樹脂との密着性が優れていること等に起因して、ボイドの発生が有効に抑制される。加えて、アミノアルキルアルコキシシランは、メタクリルシラン等の従来公知のシランカップリング剤に比べて非常に安価であるので、表面処理非晶質シリカの大量生産が可能であり、製造コストを抑制することができる。
【図面の簡単な説明】
【００２１】
【図１】実験例で調製されたアンチブロッキング剤を用いて作製されたＴ−ダイキャスト単層ＰＰ（ＣＰＰ）フィルムについて、Ｈａｚｅとブロッキング力との関係を示す線図。
【図２】実験例で調製されたアンチブロッキング剤を用いて作製されたＴ−ダイキャスト単層ＰＰ（ＣＰＰ）フィルムについて、Ｈａｚｅと静摩擦係数（ＳＣＯＦ）との結果を示す線図。
【発明を実施するための形態】
【００２２】
＜非晶質シリカ粒子＞
本発明において、表面処理される非晶質シリカ粒子（未処理シリカ）としては、アンチブロッキング性を有するものであれば、特に制限なく使用することができるが、特に、アンチブロッキング性が優れているものとして知られている特許第４５２１４７７号に開示されているものが好適に使用される。
【００２３】
即ち、この非晶質シリカは、上記特許に記載されているように、Ｘ線小角散乱法で測定した一次粒子径が１８〜５０ｎｍの範囲にあり、電子顕微鏡で観察した個々の二次粒子の円形度が０．７０〜０．８５の範囲にある。このようなシリカは、ケイ酸ソーダを酸で部分中和することにより生成した球状の非晶質シリカ粒状物の上に、さらなる中和反応によって非晶質シリカを析出させることにより製造され（詳細な製造条件は同特許参照）、Ｘ線小角散乱法で測定した一次粒子径が他のシリカに比して大きく、且つ一次粒子が結合して得られる二次粒子（電子顕微鏡で観察される粒子）の円形度もやや低く、真球状からやや変形した形状を有している。
また、上記の形態に関連して、かかる非晶質シリカは、一般に、レーザー回折散乱法で測定した二次粒子の中位径が１〜１０μｍの範囲にあり、高い吸油量（４０ｍｌ／１００ｇ以上）と低い嵩密度（０．２５〜０．７０ｇ／ｃｍ３）を有している。
【００２４】
＜表面処理剤＞
本発明において、上記の非晶質シリカ粒子の表面処理剤としては、アミノアルキルアルコキシシランが使用される。アミノアルキルアルコキシシランは、メタクリルシラン等の従来公知のシランカップリング剤に比べて安価に入手でき、且つ、優れたマスターバッチ加工性、アンチブロッキング性、透明性および滑り性を付与することができるからである。
【００２５】
このアミノアルキルアルコキシシラン（以下、単にアミノシランと略すことがある）は下記一般式（１）：
Ｘｎ−Ｓｉ（Ｒ）ｍ（ＯＲ）４−ｎ−ｍ          （１）
式中、
ｎは、１〜３の整数であり、
ｍは、０〜２の整数であり、
Ｒは、メチル基、エチル基もしくはイソプロピル基であり、
Ｘは、アミノアルキル基であり、該アミノ基は、アルキル基やフェニル基等の置換
基を有していてもよく、該置換基は、さらにアミノ基を有していてもよく、
Ｘ及びＲが複数存在するとき、複数のＸ及びＲは互いに異なっていてもよい、
で表される。
【００２６】
アミノシランの具体例としては、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩などが挙げられる。これらの中でも、特に３−アミノプロピルトリエトキシシラン（γ−アミノプロピルトリエトキシシラン）が好適である。
【００２７】
かかるアミノシランによる表面処理量は、前述した未処理の非晶質シリカ１００質量部当り、６〜１４質量部の量とするのがよい。この量が少ないと、ポリオレフィンやポリエステルを基材樹脂として含むマスターバッチのペレット調製に際して、用いる押出機スクリューへの粉付着や該基材樹脂とアミノシランで表面処理されたシリカ粒子（以下、単に表面処理シリカ粒子と呼ぶ）と混合物を投入する押出機投入口への粉立ちに問題はないものの、目ヤニの発生を防止することが困難となり、また、押出機から押し出されるストランドの発泡を防止する効果も希薄となる傾向がある。さらに、必要以上に多量のアミノシランを用いての表面処理は、目ヤニやストランドの発泡防止はできたとしても、押出機スクリューへの粉付着防止や押出機投入口での粉立ち防止には効果がほとんどなくなってしまう。
【００２８】
上記のアミノシランを用いての表面処理は、乾式法、スラリー法、スプレー法等の公知の手法を用いて容易に行うことができるが、未反応シランの量を抑制するために、乾式法で表面処理を行うことが好適である。
例えば、未処理の非晶質シリカと所定量のアミノシランとをスーパーミキサー等の乾式混合機を用いて１００〜１５０℃程度の加熱下で混合することにより容易に行うことができる。反応の終点は、エタノール等のアルコール蒸気の生成が停止することで確認できる。アルコール蒸気の生成は、時計皿等の表面が曇ることで認識される。
【００２９】
＜アンチブロッキング剤＞
上記のようにして調製される本発明のアンチブロッキング剤（即ち、表面処理シリカ）は、ポリオレフィンやポリエステルを基材樹脂とするマスターバッチを調製する際の加工性に優れている。また、未処理のシリカや従来の表面処理シリカと同等のアンチブロッキング性、透明性（Ｈａｚｅ、ｃｌａｒｉｔｙ）および滑り性を示し、また、延伸フィルムにおけるボイドの発生も有効に抑制する。更に、未処理シランの含有量も抑制されているため、本発明のアンチブロッキング剤を用いて製造されたフィルムは種々の用途に使用される。
【００３０】
かかる特徴を有する本発明のアンチブロッキング剤は、基材樹脂であるポリオレフィンまたはポリエステルに配合されて樹脂組成物の調製に供され、得られた樹脂組成物から、フィルムなどの種々の物品が成形される。樹脂組成物の調製にあたっては、本発明のアンチブロッキング剤を直接溶融樹脂中に混合してもよいが、本発明の効果を最大限発揮できるという観点から、本発明のアンチブロッキング剤を基材樹脂中に配合したマスターバッチ（以下、本発明のマスターバッチと呼ぶことがある）を調製し、このマスターバッチを更に基材樹脂に配合（即ち、基材樹脂による希釈）することが望ましい。
【００３１】
基材樹脂として使用されるポリオレフィン及びポリエステルとしては、フィルムの成形に使用されている従来公知のものを、何ら制限なく使用することができる。例えば、ポリオレフィンとしては、低密度ポリエチレン、直鎖状低密度ポリエチレン、高密度ポリエチレン、ポリプロピレン（ＰＰ）、ポリ１−ブテン、ポリ４−メチル−１−ペンテンあるいはエチレン、プロピレン、１−ブテン、４−メチル−１−ペンテン等のα−オレフィン同士のランダムあるいはブロック共重合体、さらには環状オレフィン共重合体などが代表的であり、ポリエステルとしては、ポリエチレンテレフタレート（ＰＥＴ）、ポリブチレンテレフタレート、ポリエチレンナフタレート（ＰＥＮ）等が代表的であり、所謂フィルムグレードの分子量、成形加工性を有するものが基材樹脂として使用される。
【００３２】
本発明のアンチブロッキング剤は、上記の中でもポリオレフィン、特にポリプロピレン或いはプロピレン共重合体がマスターバッチの調製に際して最も効果的である。ポリオレフィン、中でもポリプロピレンは、シリカ粒子と混合してマスターバッチを調製する際、目ヤニの発生が特に顕著であるが、本発明では、アンチブロッキング性を損なわず、しかも、粉付着や粉立ちなどの他の加工性の問題を生じることなく、目ヤニの発生を防止することができるからである。
【００３３】
マスターバッチの調製に当ってのアンチブロッキング剤の使用量は、最終的にフィルムに配合される量を考慮して適宜の量に設定される。一般的には、マスターバッチの基材樹脂１００質量部当り１〜３０質量部の量で使用される。本発明のアンチブロッキング剤がかかる量で使用されることにより、マスターバッチの調製にあたって、目ヤニや発泡の抑制と粉付着・粉立ちの抑制が両方同時に実現され、特に優れたマスターバッチ加工性が示される。更に、フィルムとしたときのアンチブロッキング性、滑り性および透明性も優れた値を示すことができる。
【００３４】
この量が必要以上に多いと、フィルム成形用の樹脂組成物を調製する際に、希釈のために多量の基材樹脂を使用しなければならず、アンチブロッキング剤の分散性が悪くなる。さらに、その使用量が少なすぎると、マスターバッチの使用量が多くなる。何れにしろ、成形作業を効率よく簡便に行うというマスターバッチ本来の目的が損なわれてしまう。
【００３５】
マスターバッチの調製も、従来公知の手法で行われる。例えば、基材樹脂（ポリオレフィン或いはポリエステル）のバージンペレットと、このアンチブロッキング剤とを乾式混合し、この混合物を押出機中に投入口から投入し、該押出機中で溶融混合し、押出機のダイから押出し、押し出された溶融物（ストランド）を冷却し、次いで、ペレタイザーで所定の大きさに切断し、ペレット化することによりアンチブロッキング剤が配合されたマスターバッチペレットが得られる。
また、基材樹脂の重合前のモノマーと、このアンチブロッキング剤とを混合しておき、その後重合を行ってマスターバッチを調製してもよい。
【００３６】
＜樹脂組成物およびフィルム＞
最終成形品をフィルムとする場合、本発明のアンチブロッキング剤を直接、あるいは、上記のようにして調製されたマスターバッチの状態にして、基材樹脂と溶融混合し、得られた樹脂組成物を用いて、用途に応じてフィルム成形を行い、目的とするポリオレフィンフィルム或いはポリエステルフィルム（以下、本発明のフィルムと呼ぶことがある）を得ることができる。溶融混合は、それ自体公知の方法で行えばよく、例えば、ヘンシェルミキサー、スーパーミキサー、バンバリミキサー、リボンブレンダー、単軸又は二軸押出機、ロールなどの配合機や混練機により行えばよい。フィルムの成形は、それ自体公知の方法により行えばよく、例えば、本発明の樹脂組成物を押出機で溶融混練した後、ダイを通して押し出し、インフレーション製膜法、Ｔ−ダイ法等により行うことができる。
【００３７】
マスターバッチと混合する希釈用の基材樹脂の量は、マスターバッチ中の基材樹脂と希釈用基材樹脂との合計量１００質量部当りのアンチブロッキング剤の量が０．００１〜１．０質量部になるような量に設定される。このような量でフィルム中に混合された本発明のアンチブロッキング剤は、優れたアンチブロッキング性や透明性、滑り性を安定に発揮する。具体的な数値範囲は、フィルムの組成や構造、厚み、延伸倍率等によって変化するが、例えば実験例記載のＰＰ単層の二軸延伸フィルム（ＢＯＰＰフィルム）であれば、２０ｃＮ以下のブロッキング力を示すことができる。また、０．２〜５．０％のＨａｚｅ、９５．０〜９９．７％のＣｌａｒｉｔｙを示すことができる。
【００３８】
また、本発明のフィルムには、それ自体公知の各種の添加剤、例えば酸化防止剤、着色剤、滑剤などが配合されていてもよく、このような添加剤は、マスターバッチ中に配合することもできるし、フィルム成形時に希釈用の基材樹脂と共に配合することもできる。
なお、先にも簡単に述べたが、本発明のアンチブロッキング剤は、フィルムに対する馴染みが良好であり、このフィルムが延伸されている場合には、フィルムから脱落しないという利点を有している。
【００３９】
かかるフィルムは、本発明の効果を最大限に発揮することができるという観点から、一軸或いは二軸延伸されていることが好ましい。また、延伸倍率は、要求するフィルム物性により、任意に変えられる。ボイドは、一般に、厳しい延伸を行う場合に発生しやすいため、ボイドの発生を有効に抑制するという本発明の効果が顕著に発揮される。例えば、後述の実験例に示されているように、本発明のフィルムが６×６倍で二軸延伸したものである場合のボイド個数は５１〜５５個／０．３０ｍｍ２であり、フィルム観察面積に対するボイド面積割合は０．８１５〜０．９０７％であるので、未処理のシリカ粒子を配合した場合に比べて著しく少ない。
【００４０】
本発明のフィルムは、単層構造であってもよいが、本発明の効果を損なわない限りにおいて、少なくとも一方の表面が本発明の樹脂組成物から形成されており、さらに他の層を有している積層構造であってもよい。本発明のフィルムが積層構造を有する場合、かかるフィルムは、共押出や熱ラミネート、ドライラミネート等の公知の方法により得られる。また本発明のフィルムの厚みは、用途等に応じて適宜決定されるが、一般的には、フィルム全体として５〜１００μｍが好ましい。
【実施例】
【００４１】
本発明を次の実験例により更に説明する。なお、各種物性は、以下の方法で測定した。
【００４２】
（１）未反応シランの含有量分析
試料約３ｇをジクロロメタン３０ｍＬで５時間撹拌して抽出を行った。抽出液を下記条件でガスクロマトグラフ／質量分析（ＧＣ／ＭＳ）測定を行い、抽出可能な未反応シランの残存量（含有量）を定量した。なお、単位はｍｇ／ｋｇフィラーであるが、請求項及び明細書ではｍｇ／ｋｇと表記している。
ＧＣ／ＭＳ分析条件
装置：サーモサイエンティフィック社製  ＴＲＡＣＥ  ＤＳＱ
カラム：Ｒｔｘ―５Ａｍｉｎｅ（３０ｍ×０．２５ｍｍ×０．２５μｍ）
注入モード：スプリット（スプリット比１０：１）
カラム流量：１．０ｍＬ／ｍｉｎ
ＧＣ温度条件
注入口：２５０℃
昇温条件：５０℃〜２８０℃
ＭＳインターフェース：２８０℃
ＭＳ条件
イオン源温度：２５０℃
イオン化電圧：７０ｅＶ
測定モード：ＳＩＭ
定量イオン：１６３ｍ／ｚ
【００４３】
（２）嵩密度
ＪＩＳ．Ｋ．６２２０−１    ７．７：２００１に準拠して測定した。
【００４４】
（３）中位径（Ｄ５０）
実験例１〜４，７〜９については、Ｍａｒｖｅｒｎ社製Ｍａｓｔｅｒｓｉｚｅｒ  Ｓを使用し溶媒に水を用いてレーザー回折散乱法で体積基準での中位径（Ｄ５０）を測定した。
実験例５及び６については、Ｍａｒｖｅｒｎ社製Ｍａｓｔｅｒｓｉｚｅｒ  ２０００を使用し溶媒にエタノールを用いてレーザー回折散乱法で体積基準での中位径（Ｄ５０）を測定した。
【００４５】
（４）吸油量
ＪＩＳ．Ｋ．５１０１−１３−１：２００４に準拠して測定した。
【００４６】
（実験例１）
特許第４５２１４７７号の製造例１に記載の方法で得た非晶質シリカ（非晶質シリカＡ）を使用した。
【００４７】
（実験例２）
カワタ（株）製スーパーミキサーＳＭＶ−２０に非晶質シリカＡを１１０℃乾燥ベースで１．７５ｋｇ投入し撹拌した。撹拌中にシランカップリング剤である３−アミノプロピルトリエトキシシラン（表面処理剤Ａ）を８７．５ｇ滴下し，１４０℃まで加熱した。排気口に時計皿をかざした時に揮発分であるエタノールによって曇らなくなるまで撹拌した。
【００４８】
（実験例３）
表面処理剤Ａの量を１７５ｇに変更した以外は、実験例２と同様にして表面処理シリカを得た。
【００４９】
（実験例４）
表面処理剤Ａの量を２６２．５ｇに変更した以外は、実験例２と同様にして表面処理シリカを得た。
【００５０】
（実験例５）
表面処理剤Ａを３−メタクリロキシプロピルトリメトキシシラン（表面処理剤Ｂ）とした以外は実験例３と同様にして表面処理シリカを得た。
【００５１】
（実験例６）
表面処理剤Ａをメチルハイドロジェンシリコーンオイル（表面処理剤Ｃ）とした以外は実験例３と同様にして表面処理シリカを得た。
【００５２】
（実験例７）
Ｗ．Ｒ．グレース社製サイロブロック４５を使用した。
【００５３】
（実験例８）
表面処理剤Ａの量を１２２．５ｇに変更した以外は、実験例２と同様にして表面処理シリカを得た。
【００５４】
（実験例９）
表面処理剤Ａの量を２１０．０ｇに変更した以外は、実験例２と同様にして表面処理シリカを得た。
【００５５】
各実験例で得られた試料について物性測定をそれぞれ行い、結果を表１に示した。
【００５６】
【表１】
2015214679.tif 000002
【００５７】
＜アンチブロッキング剤（ＡＢ剤）としての評価＞
ポリプロピレン樹脂（ランダムＰＰ、ＭＦＲ＝７ｇ／１０分）１００質量部あたり、２質量部になるように各ＡＢ剤を添加し、二軸押出機（φ２６ｍｍ）を用いて２３０℃溶融混合し、トータル押出量２．７ｋｇ／ｈｒで押出し、マスターバッチ（ＭＢ）を得た。作製したマスターバッチについて、以下の評価を行った。その評価結果を表２に示した。尚、ＡＢ剤以外の成分は添加していない。
【００５８】
このマスターバッチに、上記ポリプロピレン樹脂を溶融混合して、ポリプロピレン１００質量部あたりのアンチブロッキング剤の配合量が０．２質量部となるようにし、Ｔダイフィルム製造装置を使用して２５μｍ厚のＣＰＰフィルムを作製した。作製したＣＰＰフィルムについて、以下の評価を行った。その評価結果を表２に示した。
【００５９】
更には、このマスターバッチに、上記ポリプロピレン樹脂を溶融混合して、ポリプロピレン１００質量部あたりアンチブロッキング剤の配合量が０．１質量部となるようにし、Ｔダイフィルム製造装置を使用して約３７５μｍ厚のＰＰシートを作製した。次いで、東洋製機製二軸延伸装置ＥＸ−１０Ｂを用いて延伸スピード２６ｍ／ｍｉｎ、延伸温度１３３℃で、縦×横＝６×６倍で同時延伸を行い、約１１μｍ厚の単層ＢＯＰＰフィルムを作製した。作製したＢＯＰＰフィルムについて、以下の評価を行った。その評価結果を表２に示した。
【００６０】
（１）目ヤニ評価
二軸押出機（φ２６ｍｍ）を用いて１時間連続してマスターバッチを成形し、ダイリップ部への目ヤニ付着状況を評価した。評価は目視で行い、目ヤニの付着有りを×、付着ほとんど無しを○、付着無しを◎とした。
【００６１】
（２）発泡評価
二軸押出機（φ２６ｍｍ）を用いて１時間連続してマスターバッチを成形し、ストランドの発泡状況を評価した。評価は目視で行い、発泡有りを×、発泡少し有りを△、発泡無しを○とした。
【００６２】
（３）スクリューへの粉付着評価
二軸押出機（φ２６ｍｍ）を用いて１時間連続してマスターバッチを成形し、スクリューへの粉付着状況を評価した。評価は目視で行い、粉の付着有りを×、付着ほとんど無しを○とした。
【００６３】
（４）粉立ち評価
二軸押出機（φ２６ｍｍ）を用いて１時間連続してマスターバッチを成形し、投入口の粉立ち状況を評価した。評価は目視で行い、粉立ち有りを×、粉立ちほとんど無しを○とした。
【００６４】
（５）Ｈａｚｅ（曇り度）
ＡＳＴＭ  Ｄ  １００３−００−ｐｒｏｃｅｄｕｒｅ  Ａに準拠してＨａｚｅ（％）を測定した。Ｈａｚｅの値が小さいほど透明性に優れる。測定装置はＢＹＫ−Ｇａｒｄｎｅｒ社製  ｈａｚｅ−ｇａｒｄ  ｐｌｕｓを用いた。
【００６５】
（６）Ｃｌａｒｉｔｙ（像鮮明度）
ＡＳＴＭ  Ｄ  １０４４−９４に記載の測定装置にてＣｌａｒｉｔｙを測定した。Ｃｌａｒｉｔｙの値が大きいほど鮮明性に優れる。測定装置はＢＹＫ−Ｇａｒｄｎｅｒ社製ｈａｚｅ−ｇａｒｄ  ｐｌｕｓを用いた。
【００６６】
（７）静摩擦係数（ＳＣＯＦ）
ＩＳＯ  ８２９５−１９９５に準拠し、フィルム外表面同士の静摩擦係数（ＳＣＯＦ）を評価した。ＳＣＯＦの値が低いほど滑り性に優れる。測定装置は東洋精機製摩擦測定機ＴＲ−２を用いた。
【００６７】
（８）ブロッキング力
ＩＳＯ  １１５０２−１９９５  ｍｅｔｈｏｄ  Ｂに準拠した方法でフィルムのブロッキング力を測定した。フィルム同士の熱圧着条件は、ＣＰＰフィルムでは６ｋｇｆ／１００ｃｍ２、６０℃、１５時間とし、ＢＯＰＰフィルムでは６ｋｇｆ／１００ｃｍ２、６０℃、３日間とした。測定装置は島津製作所製オートグラフ  ＡＧＳＨ２０Ｎを用いた。
【００６８】
（９）ボイド個数、ボイド面積割合の評価
菱化システム社製表面粗さ計ＶｅｒｔＳｃａｎ２．０を用いて観察範囲６３０μｍ×４７０μｍのフィルム表面形状を観察した。凹凸の無い平滑な面を基準とし、深さ０．２５μｍ以上、平滑面での面積５μｍ２以上の凹みをボイドと規定し、その個数（個／０．３０ｍｍ２）及び観察面積に対するボイド面積割合（％）を計測した。
【００６９】
マスターバッチ及びフィルムの評価結果を表２に示した。
またＣＰＰフィルムのＨａｚｅとブロッキング力のバランスを図１に、ＨａｚｅとＳＣＯＦのバランスを図２にそれぞれ示した。いずれにおいても、各パラメーターのバランスが原点Ｏに近いほど、アンチブロッキング剤としての性能が優れていることを示す。
【００７０】
【表２】
2015214679.tif 000003
【図１】
2015214679.tif 000004
【図２】
2015214679.tif 000005